(57)【要約】      （修正有）【課題】  分子鎖末端に脂肪族不飽和一価炭化水素基を有し、（メタ）アクリロキシ基、およびケイ素原子結合加水分解性基を有する新規なオルガノポリシロキサン、およびこれを熱伝導性充填剤の表面処理剤あるいは主剤とし、熱伝導性充填剤を多量に含有しても、取扱作業性が良好で、適度なチキソトロピーを示すシリコーン組成物を提供する。【解決手段】  一般式：2006169411.tif 000037｛式中、Ｒ1は脂肪族不飽和一価炭化水素基、Ｒ2は同種もしくは異種の脂肪族不飽和結合を有さない一価炭化水素基、Ｒ3は酸素原子または二価炭化水素基、Ｒ4は（メタ）アクリロキシ基含有一価炭化水素基、Ｒ5はアルキル基、アルコキシアルキル基、アルケニル基、またはアシル基、ｎは５〜１,０００の整数、ａは１または２。｝で表されるオルガノポリシロキサン、およびこれを熱伝導性充填剤の表面処理剤あるいは主剤とするシリコーン組成物。【選択図】  なし【特許請求の範囲】
【請求項１】
一般式：
【化１】
2006169411.tif 000034
｛式中、Ｒ1は脂肪族不飽和一価炭化水素基であり、Ｒ2は同種もしくは異種の脂肪族不飽和結合を有さない一価炭化水素基であり、Ｒ3は酸素原子または二価炭化水素基であり、Ｒ4は（メタ）アクリロキシ基含有一価炭化水素基であり、Ｒ5はアルキル基、アルコキシアルキル基、アルケニル基、またはアシル基であり、ｎは５〜１,０００の整数であり、ａは１または２である。｝
で表されるオルガノポリシロキサン。
【請求項２】
無機質粉末の表面処理剤である、請求項１記載のオルガノポリシロキサン。
【請求項３】
無機質粉末が熱伝導性粉末である、請求項２記載のオルガノポリシロキサン。
【請求項４】
(Ａ)オルガノポリシロキサン｛ただし、下記(Ｃ)成分を除く。｝、(Ｂ)熱伝導性充填剤、および(Ｃ)一般式：
【化２】
2006169411.tif 000035
｛式中、Ｒ1は脂肪族不飽和一価炭化水素基であり、Ｒ2は同種もしくは異種の脂肪族不飽和結合を有さない一価炭化水素基であり、Ｒ3は酸素原子または二価炭化水素基であり、Ｒ4は（メタ）アクリロキシ基含有一価炭化水素基であり、Ｒ5はアルキル基、アルコキシアルキル基、アルケニル基、またはアシル基であり、ｎは５〜１,０００の整数であり、ａは１または２である。｝
で表されるオルガノポリシロキサンから少なくともなるシリコーン組成物。
【請求項５】
さらに、(Ｄ)架橋剤を含有する、請求項４記載のシリコーン組成物。
【請求項６】
(Ｂ)成分の平均粒径が０.０１〜１００μｍである、請求項４記載のシリコーン組成物。
【請求項７】
(Ｂ)成分がアルミナ粉末である、請求項４記載のシリコーン組成物。
【請求項８】
(Ｂ)成分が、(Ｂ1)平均粒径が５〜５０μｍ（但し、５μｍを含まない。）である球状もしくは丸み状アルミナ粉末と(Ｂ2)平均粒径が０.１〜５μｍである球状もしくは不定形状のアルミナ粉末との混合物からなる、請求項７記載のシリコーン組成物。
【請求項９】
(Ｂ)成分が、(Ｂ1)成分３０〜９０重量％と(Ｂ2)成分１０〜７０重量％からなる、請求項８記載のシリコーン組成物。
【請求項１０】
(Ｂ)成分の含有量が、(Ａ)成分１００重量部に対して５００〜２,５００重量部である、請求項４記載のシリコーン組成物。
【請求項１１】
(Ｃ)成分の含有量が、(Ｂ)成分１００重量部に対して０.１〜１０重量部である、請求項４記載のシリコーン組成物。
【請求項１２】
(Ｂ)成分が、(Ａ)成分中で(Ｃ)成分により表面処理されている、請求項４記載のシリコーン組成物。
【請求項１３】
(Ｂ)熱伝導性充填剤、および(Ｃ)一般式：
【化３】
2006169411.tif 000036
｛式中、Ｒ1は脂肪族不飽和一価炭化水素基であり、Ｒ2は同種もしくは異種の脂肪族不飽和結合を有さない一価炭化水素基であり、Ｒ3は酸素原子または二価炭化水素基であり、Ｒ4は（メタ）アクリロキシ基含有一価炭化水素基であり、Ｒ5はアルキル基、アルコキシアルキル基、アルケニル基、またはアシル基であり、ｎは５〜１,０００の整数であり、ａは１または２である。｝
で表されるオルガノポリシロキサンから少なくともなるシリコーン組成物。
【請求項１４】
さらに、(Ｄ)架橋剤または(Ｅ)光増感剤を含有する、請求項１３記載のシリコーン組成物。
【請求項１５】
(Ｂ)成分の平均粒径が０.０１〜１００μｍである、請求項１３記載のシリコーン組成物。
【請求項１６】
(Ｂ)成分がアルミナ粉末である、請求項１３記載のシリコーン組成物。
【請求項１７】
(Ｂ)成分が、(Ｂ1)平均粒径が５〜５０μｍ（但し、５μｍを含まない。）である球状もしくは丸み状アルミナ粉末と(Ｂ2)平均粒径が０.１〜５μｍである球状もしくは不定形状のアルミナ粉末との混合物からなる、請求項１６記載のシリコーン組成物。
【請求項１８】
(Ｂ)成分が、(Ｂ1)成分３０〜９０重量％と(Ｂ2)成分１０〜７０重量％からなる、請求項１７記載のシリコーン組成物。
【請求項１９】
(Ｂ)成分の含有量が、(Ｃ)成分１００重量部に対して５００〜２,５００重量部である、請求項１３記載のシリコーン組成物。
【発明の詳細な説明】
【技術分野】
【０００１】
本発明は、オルガノポリシロキサンおよびシリコーン組成物に関し、詳しくは、分子鎖末端に脂肪族不飽和一価炭化水素基を有し、（メタ）アクリロキシ基、およびケイ素原子結合加水分解性基を有する新規なオルガノポリシロキサン、およびこのオルガノポリシロキサンを熱伝導性充填剤の表面処理剤あるいは主剤とし、高熱伝導性のシリコーン組成物を得るために熱伝導性充填剤を多量に含有しても、取扱作業性が良好で、適度なチキソトロピーを示すシリコーン組成物に関する。
【背景技術】
【０００２】
（メタ）アクリル基を有するオルガノポリシロキサンは、シリコーンマクロモノマーとして（メタ）アクリル系樹脂の改質剤、あるいはこれに光増感剤を配合して、紫外線等の高エネルギー線照射により架橋するシリコーン組成物の主剤として使用されている。このような（メタ）アクリル基を有するオルガノポリシロキサンとして、例えば、特許文献１には、片末端シロキシリチウム低分子化合物を開始剤としてヘキサメチルシクロトリシロキサンをアニオンリビング重合して得られるポリマーと（メタ）アクリル基を有するジメチルモノハロシランを、アミン化合物の存在下に反応してなる片末端メタクリル重合性シロキサンが提案されており、また、特許文献２には、片末端にアミノ基を有するジオルガノポリシロキサンと（メタ）アクリル酸ハライドをアルカリ水溶液中で反応してなる片末端（メタ）アクリルアミド基を有するジオルガノポリシロキサンが提案されているが、分子鎖末端に脂肪族不飽和一価炭化水素基を有し、（メタ）アクリロキシ基、およびケイ素原子結合加水分解性基を有するオルガノポリシロキサンについては知られていない。
【０００３】
一方、多量の熱伝導性充填剤を充填して高熱伝導性のシリコーン組成物を得るため、特許文献３、４には、熱伝導性充填剤の表面処理剤としてケイ素原子結合加水分解性基を有するオルガノポリシロキサンを使用することが提案されているが、このようなオルガノポリシロキサンを使用しても、アルミナ等の熱伝導性充填剤を高充填しようとすると、得られるシリコーン組成物の粘度が急激に上昇して、その取扱作業性や成形性が著しく低下するという問題があった。
【０００４】
また、特許文献５には、熱伝導性充填剤の表面処理剤として、ビニル基とケイ素原子結合加水分解性基を有するオルガノポリシロキサンを使用することが提案されており、このようなオルガノポリシロキサンを使用すると、アルミナ等の熱伝導性充填剤を高充填することができるが、得られるシリコーン組成物はチキソトロピーを示さず、貯蔵中に熱伝導性充填剤が沈降しやすいという問題があったり、用途によっては得られるシリコーン組成物の流れ性が問題となることがあった。
【特許文献１】特開平８−７３５９２号公報
【特許文献２】特開平９−１２７２４号公報
【特許文献３】特開２０００−２５６５５８号公報
【特許文献４】特開２００１−１３９８１５号公報
【特許文献５】特開２００３−２１３１３３号公報
【発明の開示】
【発明が解決しようとする課題】
【０００５】
本発明は、分子鎖末端に脂肪族不飽和一価炭化水素基を有し、（メタ）アクリロキシ基、およびケイ素原子結合加水分解性基を有する新規なオルガノポリシロキサン、およびこのオルガノポリシロキサンを熱伝導性充填剤の表面処理剤あるいは主剤とし、高熱伝導性のシリコーン組成物を得るために熱伝導性充填剤を多量に含有しても、取扱作業性が良好で、適度なチキソトロピーを示すシリコーン組成物を提供することにある。
【課題を解決するための手段】
【０００６】
本発明のオルガノポリシロキサンは、一般式：
【化１】
2006169411.tif 000002
｛式中、Ｒ1は脂肪族不飽和一価炭化水素基であり、Ｒ2は同種もしくは異種の脂肪族不飽和結合を有さない一価炭化水素基であり、Ｒ3は酸素原子または二価炭化水素基であり、Ｒ4は（メタ）アクリロキシ基含有一価炭化水素基であり、Ｒ5はアルキル基、アルコキシアルキル基、アルケニル基、またはアシル基であり、ｎは５〜１,０００の整数であり、ａは１または２である。｝
で表される。
【０００７】
また、本発明のシリコーン組成物は、(Ａ)オルガノポリシロキサン｛ただし、下記(Ｃ)成分を除く。｝、(Ｂ)熱伝導性充填剤、および(Ｃ)一般式：
【化２】
2006169411.tif 000003
｛式中、Ｒ1は脂肪族不飽和一価炭化水素基であり、Ｒ2は同種もしくは異種の脂肪族不飽和結合を有さない一価炭化水素基であり、Ｒ3は酸素原子または二価炭化水素基であり、Ｒ4は（メタ）アクリロキシ基含有一価炭化水素基であり、Ｒ5はアルキル基、アルコキシアルキル基、アルケニル基、またはアシル基であり、ｎは５〜１,０００の整数であり、ａは１または２である。｝
で表されるオルガノポリシロキサンから少なくともなるか、または前記(Ｂ)成分、および前記(Ｃ)成分から少なくともなる。
【発明の効果】
【０００８】
本発明のオルガノポリシロキサンは、分子鎖末端に脂肪族不飽和一価炭化水素基を有し、（メタ）アクリロキシ基、およびケイ素原子結合加水分解性基を有する新規な化合物であり、また、本発明のシリコーン組成物は、このようなオルガノポリシロキサンを熱伝導性充填剤の表面処理剤あるいは主剤としているので、高熱伝導性のシリコーン組成物を得るために熱伝導性充填剤を多量に含有しても、取扱作業性が良好で、適度なチキソトロピーを示すという特徴がある。
【発明を実施するための最良の形態】
【０００９】
はじめに、本発明のオルガノポリシロキサンを詳細に説明する。
本発明のオルガノポリシロキサンは、一般式：
【化３】
2006169411.tif 000004
で表される。上式中、Ｒ1は脂肪族不飽和一価炭化水素基であり、具体的には、ビニル基、アリル基、ブテニル基、ヘキセニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、エイコセニル基等の直鎖状アルケニル基；iso−プロペニル基、２−メチル−２−プロペニル基、２−メチル−１０−ウンデセニル基等の分岐鎖状アルケニル基；ビニルシクロヘキシル基、ビニルシクロドデシル基等の脂肪族不飽和環状アルキル基；ビニルフェニル基等の脂肪族不飽基含有アリール基；ビニルベンジル基、ビニルフェネチル基等の脂肪族不飽和基含有アラルキル基が例示され、好ましくは、直鎖状アルケニル基であり、特に好ましくは、ビニル基、アリル基、ヘキセニル基である。Ｒ1中の脂肪族不飽和結合の位置は限定されないが、Ｒ1が結合するケイ素原子より遠い位置であることが好ましい。また、上式中、Ｒ2は同種もしくは異種の脂肪族不飽和結合を有さない一価炭化水素基であり、具体的には、メチル基、エチル基、プロピル基、ブチル基等の直鎖状アルキル基；iso−プロピル基、tert−ブチル基、tert−ペンチル基等の分岐鎖状アルキル基；シクロペンチル基、シクロヘキシル基等の環状アルキル基；フェニル基、トリル基、キシリル基等のアリール基；ベンジル基、フェネチル基等のアラルキル基；３−クロロプロピル基、３,３,３−トリフロロプロピル基等のハロゲン化アルキル基が例示され、好ましくは、アルキル基、アリール基であり、さらに好ましくは、炭素原子数１〜４のアルキル基であり、特に好ましくは、メチル基、エチル基である。また、上式中、Ｒ3は酸素原子または二価炭化水素基であり、Ｒ3の二価炭化水素基としては、エチレン基、プロピレン基、ブチレン基、メチルエチレン基等のアルキレン基；フェニレン基等のアリーレン基が例示され、好ましくは、エチレン基、プロピレン基である。また、上式中、Ｒ4は（メタ）アクリロキシ基含有一価炭化水素基であり、具体的には、一般式：
【化４】
2006169411.tif 000005
で表される（メタ）アクリロキシ基含有一価炭化水素基が例示される。上式中、Ｒ6は水素原子、フェニル基、またはハロゲン化フェニル基であり、Ｒ6のハロゲン化フェニル基としては、クロロフェニル基が例示される。Ｒ6は水素原子であることが好ましい。また、上式中、Ｒ7は水素原子またはメチル基である。また、上式中、Ｒ8は二価炭化水素基であり、具体的には、エチレン基、プロピレン基、ブチレン基、メチルエチレン基等のアルキレン基；フェニレン基等のアリーレン基が例示され、好ましくは、エチレン基、プロピレン基である。また、上式中、Ｒ5はアルキル基、アルコキシアルキル基、アルケニル基、またはアシル基であり、Ｒ5のアルキル基としては、メチル基、エチル基、プロピル基、ブチル基等の直鎖状アルキル基；iso−プロピル基、tert−ブチル基、tert−ペンチル基等の分岐鎖状アルキル基；シクロペンチル基、シクロヘキシル基等の環状アルキル基が例示され、Ｒ5のアルコキシアルキル基としては、メトキシエチル基、メトキシプロピル基が例示され、Ｒ5のアルケニル基としては、ビニル基、アリル基、ブテニル基、ヘキセニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、エイコセニル基等の直鎖状アルケニル基；iso−プロペニル基、２−メチル−２−プロペニル基、２−メチル−１０−ウンデセニル基等の分岐鎖状アルケニル基が例示され、またＲ5のアシル基としては、アセチル基、オクタノイル基が例示される。Ｒ5はアルキル基であることが好ましく、特に、メトキシ基、エトキシ基であることが好ましい。また、上式中、ｎは５〜１,０００の整数である。また、上式中、ａは１または２である。
【００１０】
このようなオルガノポリシロキサンを調製する方法としては、例えば、一般式：
【化５】
2006169411.tif 000006
（式中、Ｒ1は脂肪族不飽和一価炭化水素基であり、Ｒ2は同種もしくは異種の脂肪族不飽和結合を有さない一価炭化水素基であり、ｎは５〜１,０００の整数である。）
で表される分子鎖片末端シラノール基封鎖オルガノポリシロキサンと一般式：
Ｒ4Ｓｉ(ＯＲ5)3
（式中、Ｒ4は（メタ）アクリロキシ基含有一価炭化水素基であり、Ｒ5はアルキル基、アルコキシアルキル基、アルケニル基、またはアシル基である。）
で表されるシラン化合物を、酢酸等の酸性触媒や水酸化カルシウム等のアルカリ性触媒の存在下で反応させる方法が挙げられる。
【００１１】
このような本発明のオルガノポリシロキサンとしては、例えば、式：
【化６】
2006169411.tif 000007
で表されるジメチルポリシロキサン、式：
【化７】
2006169411.tif 000008
で表されるジメチルポリシロキサン、式：
【化８】
2006169411.tif 000009
で表されるジメチルポリシロキサン、式：
【化９】
2006169411.tif 000010
で表されるジメチルポリシロキサン、式：
【化１０】
2006169411.tif 000011
で表されるジメチルポリシロキサン、式：
【化１１】
2006169411.tif 000012
で表されるジメチルポリシロキサン、式：
【化１２】
2006169411.tif 000013
で表されるジメチルポリシロキサン、式：
【化１３】
2006169411.tif 000014
で表されるジメチルポリシロキサン、式：
【化１４】
2006169411.tif 000015
で表されるジメチルポリシロキサン、式：
【化１５】
2006169411.tif 000016
で表されるジメチルポリシロキサン、式：
【化１６】
2006169411.tif 000017
で表されるジメチルポリシロキサン、式：
【化１７】
2006169411.tif 000018
で表されるジメチルポリシロキサン、式：
【化１８】
2006169411.tif 000019
で表されるジメチルポリシロキサン、式：
【化１９】
2006169411.tif 000020
で表されるジメチルポリシロキサン、式：
【化２０】
2006169411.tif 000021
で表されるジメチルポリシロキサン、式：
【化２１】
2006169411.tif 000022
が挙げられる。
【００１２】
このような本発明のオルガノポリシロキサンは、無機質粉末の表面処理剤として有用であり、特に、熱伝導性粉末の表面処理剤として有用である。本発明のオルガノポリシロキサンが適用できる無機質粉末としては、アルミニウム粉末、銅粉末、ニッケル粉末等の金属系粉末；アルミナ粉末、酸化マグネシウム粉末、酸化ベリリウム粉末、酸化クロム粉末、酸化チタン粉末等の金属酸化物系粉末；窒化ホウ素粉末、窒化アルミニウム粉末等の金属窒化物系粉末；炭化ホウ素粉末、炭化チタン粉末、炭化珪素粉末等の金属炭化物系粉末；表面に導電性を付与するために金属を被覆してなる金属酸化物系粉末；その他、ヒュームドシリカ、疎水化ヒュームドシリカ、沈降法シリカ、溶融シリカ、珪藻土、タルク、炭酸カルシウム、酸化亜鉛、二酸化チタン、酸化鉄、炭酸マンガン、水酸化セリウムが例示される。これらの無機質粉末の表面を処理する方法は限定されず、周知の方法により処理することができる。
【００１３】
次に、本発明のシリコーン組成物を詳細に説明する。
本発明のシリコーン組成物は、(Ａ)オルガノポリシロキサン｛ただし、下記(Ｃ)成分を除く。｝、(Ｂ)熱伝導性充填剤、および(Ｃ)一般式：
【化２２】
2006169411.tif 000023
｛式中、Ｒ1は脂肪族不飽和一価炭化水素基であり、Ｒ2は同種もしくは異種の脂肪族不飽和結合を有さない一価炭化水素基であり、Ｒ3は酸素原子または二価炭化水素基であり、Ｒ4は（メタ）アクリロキシ基含有一価炭化水素基であり、Ｒ5はアルキル基、アルコキシアルキル基、アルケニル基、またはアシル基であり、ｎは５〜１,０００の整数であり、ａは１または２である。｝
で表されるオルガノポリシロキサンから少なくともなることを特徴とする。このような本組成物は、非架橋性のグリース状であってもよく、また、さらに(Ｄ)架橋剤を含有して、架橋性とし、架橋により増粘あるいは硬化することができる。この架橋反応は限定されず、例えば、ヒドロシリル化反応、縮合反応、または有機過酸化物によるフリーラジカル反応が挙げられる。
【００１４】
(Ａ)成分は本組成物の主剤であり、上記(Ｃ)成分以外のオルガノポリシロキサンであれば特に限定されない。(Ａ)成分中のケイ素原子に結合している基としては、例えば、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基等の直鎖状アルキル基；iso−プロピル基、tert−ブチル基、iso−ブチル基、２−メチルウンデシル基、１−ヘキシルヘプチル基等の分岐鎖状アルキル基；シクロペンチル基、シクロヘキシル基、シクロドデシル基等の環状アルキル基；ビニル基、アリル基、ブテニル基、ペンテニル基、ヘキセニル基等のアルケニル基；フェニル基、トリル基、キシリル基等のアリール基；ベンジル基、フェネチル基、２−(２,４,６−トリメチルフェニル)プロピル基等のアラルキル基；３,３,３−トリフルオロプロピル基、３−クロロプロピル基等のハロゲン化アルキル基が挙げられ、好ましくは、アルキル基、アルケニル基、アリール基であり、特に好ましくは、メチル基、ビニル基、フェニル基である。また、(Ａ)成分の２５℃における粘度は限定されないが、好ましくは、２０〜１００,０００ｍＰａ・ｓの範囲内であり、さらに好ましくは、５０〜１００,０００ｍＰａ・ｓの範囲内であり、さらに好ましくは、５０〜５０,０００ｍＰa・ｓの範囲内であり、特に好ましくは、１００〜５０,０００ｍＰａ・ｓの範囲内である。これは、２５℃における粘度が上記範囲の下限未満であると、得られる組成物の物理的特性が著しく低下するからであり、一方、上記範囲の上限を超えると、得られる組成物の取扱作業性が著しく低下するからである。このような(Ａ)成分の分子構造は限定されず、例えば、直鎖状、分岐鎖状、一部分岐を有する直鎖状、樹枝状（デンドリマー状）が挙げられ、好ましくは、直鎖状、一部分岐を有する直鎖状である。このような(Ａ)成分としては、例えば、これらの分子構造を有する単一の重合体、これらの分子構造からなる共重合体、またはこれらの重合体の混合物が挙げられる。
【００１５】
このような(Ａ)成分としては、例えば、分子鎖両末端ジメチルビニルシロキシ基封鎖ジメチルポリシロキサン、分子鎖両末端メチルフェニルビニルシロキシ基封鎖ジメチルポリシロキサン、分子鎖両末端ジメチルビニルシロキシ基封鎖ジメチルシロキサン・メチルフェニルシロキサンコポリマー、分子鎖両末端ジメチルビニルシロキシ基封鎖ジメチルシロキサン・メチルビニルシロキサンコポリマー、分子鎖両末端トリメチルシロキシ基封鎖ジメチルシロキサン・メチルビニルシロキサンコポリマー、分子鎖両末端ジメチルビニルシロキシ基封鎖メチル(３,３,３−トリフルオロプロピル)ポリシロキサン、分子鎖両末端シラノール基封鎖ジメチルシロキサン・メチルビニルシロキサンコポリマー、分子鎖両末端シラノール基封鎖ジメチルシロキサン・メチルビニルシロキサン・メチルフェニルシロキサンコポリマー、式：(ＣＨ3)3ＳiＯ1/2で表されるシロキサン単位と式：(ＣＨ3)2(ＣＨ2＝ＣＨ)ＳiＯ1/2で表されるシロキサン単位と式：ＣＨ3ＳiＯ3/2で表されるシロキサン単位と式：(ＣＨ3)2ＳiＯ2/2で表されるシロキサン単位からなるオルガノシロキサンコポリマー、分子鎖両末端シラノール基封鎖ジメチルポリシロキサン、分子鎖両末端シラノール基封鎖ジメチルシロキサン・メチルフェニルシロキサンコポリマー、分子鎖両末端トリメトキシシロキシ基封鎖ジメチルポリシロキサン、分子鎖両末端トリメトキシシリル基封鎖ジメチルシロキサン・メチルフェニルシロキサンコポリマー、分子鎖両末端メチルジメトキシシロキシ基封鎖ジメチルポリシロキサン、分子鎖両末端トリエトキシシロキシ基封鎖ジメチルポリシロキサン、分子鎖両末端トリメトキシシリルエチル基封鎖ジメチルポリシロキサン、およびこれらの２種以上の混合物が挙げられる。
【００１６】
また、本組成物がヒドロシリル化反応により架橋する場合には、(Ａ)成分は、一分子中に平均０.１個以上のケイ素原子結合アルケニル基を有するオルガノポリシロキサンであり、好ましくは、一分子中に平均０.５個以上のケイ素原子結合アルケニル基を有するオルガノポリシロキサンであり、特に好ましくは、一分子中に平均０.８個以上のケイ素原子結合アルケニル基を有するオルガノポリシロキサンである。これは、一分子中のケイ素原子結合アルケニル基の平均値が上記範囲の下限未満であると、得られる組成物が十分に架橋しなくなるからである。このオルガノポリシロキサン中のケイ素原子結合アルケニル基としては、前記と同様のアルケニル基が例示され、好ましくは、ビニル基である。また、このオルガノポリシロキサン中のアルケニル基以外のケイ素原子に結合している基としては、前記と同様の直鎖状アルキル基、分岐鎖状アルキル基、環状アルキル基、アリール基、アラルキル基、ハロゲン化アルキル基が例示され、好ましくは、アルキル基、アリール基であり、特に好ましくは、メチル基、フェニル基である。また、このオルガノポリシロキサンの２５℃における粘度は限定されないが、好ましくは、２０〜１００,０００ｍＰａ・ｓの範囲内であり、さらに好ましくは、５０〜１００,０００ｍＰａ・ｓの範囲内であり、さらに好ましくは、５０〜５０,０００ｍＰａ・ｓの範囲内であり、特に好ましくは、１００〜５０,０００ｍＰａ・ｓの範囲内である。これは、２５℃における粘度が上記範囲の下限未満であると、得られる架橋物の物理的特性が著しく低下するからであり、一方、上記範囲の上限を超えると、得られる組成物の取扱作業性が著しく低下するからである。このようなオルガノポリシロキサンの分子構造は限定されず、前記と同様の構造が例示され、好ましくは直鎖状、一部分岐を有する直鎖状である。このようなオルガノポリシロキサンとしては、例えば、これらの分子構造を有する単一の重合体、これらの分子構造からなる共重合体、またはこれらの重合体の混合物が挙げられる。このようなオルガノポリシロキサンとしては、前記と同様のアルケニル基を有するオルガノポリシロキサンが例示される。
【００１７】
また、本組成物が縮合反応により架橋する場合には、(Ａ)成分は、一分子中に少なくとも２個のシラノール基もしくはケイ素原子結合加水分解性基を有するオルガノポリシロキサンである。このオルガノポリシロキサン中のケイ素原子結合加水分解性基としては、例えば、メトキシ基、エトキシ基、プロポキシ基等のアルコキシ基；ビニロキシ基、プロペノキシ基、iso−プロペノキシ基、１−エチル−２−メチルビニルオキシ基等のアルケノキシ基；メトキシエトキシ基、エトキシエトキシ基、メトキシプロポキシ基等のアルコキシアルコキシ基；アセトキシ基、オクタノイルオキシ基等のアシロキシ基；ジメチルケトオキシム基、メチルエチルケトオキシム基等のケトオキシム基；ジメチルアミノ基、ジエチルアミノ基、ブチルアミノ基等のアミノ基；ジメチルアミノキシ基、ジエチルアミノキシ基等のアミノキシ基；Ｎ−メチルアセトアミド基、Ｎ−エチルアセトアミド基等のアミド基が挙げられる。また、このオルガノポリシロキサン中のシラノール基およびケイ素原子結合加水分解性基以外のケイ素原子に結合している基としては、前記と同様の直鎖状アルキル基、分岐鎖状アルキル基、環状アルキル基、アルケニル基、アリール基、アラルキル基、ハロゲン化アルキル基が例示される。また、このオルガノポリシロキサンの２５℃における粘度は限定されないが、好ましくは、２０〜１００,０００ｍＰａ・ｓの範囲内であり、さらに好ましくは、５０〜１００,０００ｍＰａ・ｓの範囲内であり、特に好ましくは、１００〜１００,０００ｍＰａ・ｓの範囲内である。これは、２５℃における粘度が上記範囲の下限未満であると、得られる架橋物の物理的特性が著しく低下するからであり、一方、上記範囲の上限を超えると、得られる組成物の取扱作業性が著しく低下するからである。このようなオルガノポリシロキサンの分子構造は限定されず、前記と同様の構造が例示され、好ましくは、直鎖状、一部分岐を有する直鎖状である。このようなオルガノポリシロキサンとしては、前記と同様の一分子中に少なくとも２個のシラノール基もしくはケイ素原子結合加水分解性基を有するオルガノポリシロキサンが例示される。
【００１８】
また、本組成物が有機過酸化物によるフリーラジカル反応により架橋する場合には、(Ａ)成分のオルガノポリシロキサンは限定されないが、好ましくは、一分子中に少なくとも１個のケイ素原子結合アルケニル基を有するオルガノポリシロキサンである。このオルガノポリシロキサン中のケイ素原子に結合している基としては、前記と同様の直鎖状アルキル基、分岐鎖状アルキル基、環状アルキル基、アルケニル基、アリール基、アラルキル基、ハロゲン化アルキル基が例示され、好ましくは、アルキル基、アルケニル基、アリール基であり、特に好ましくは、メチル基、ビニル基、フェニル基である。また、このオルガノポリシロキサンの２５℃における粘度は限定されないが、好ましくは、２０〜１００,０００ｍＰａ・ｓの範囲内であり、さらに好ましくは、５０〜１００,０００ｍＰａ・ｓの範囲内であり、さらに好ましくは、５０〜５０,０００ｍＰａ・ｓの範囲内であり、特に好ましくは、１００〜５０,０００ｍＰａ・ｓの範囲内である。これは、２５℃における粘度が上記範囲の下限未満であると、得られる架橋物の物理的特性が著しく低下するからであり、一方、上記範囲の上限を超えると、得られる組成物の取扱作業性が著しく低下するからである。このようなオルガノポリシロキサンの分子構造は限定されず、前記と同様の構造が例示され、好ましくは、直鎖状、一部分岐を有する直鎖状である。このようなオルガノポリシロキサンとしては、例えば、これらの分子構造を有する単一の重合体、これらの分子構造からなる共重合体、またはこれらの重合体の混合物が挙げられる。このようなオルガノポリシロキサンとしては、前記と同様のオルガノポリシロキサンが例示される。
【００１９】
(Ｂ)成分の熱伝導性充填剤は、本組成物に熱伝導性を与える成分であり、例えば、アルミニウム粉末、銅粉末、ニッケル粉末等の金属系粉末；アルミナ粉末、酸化マグネシウム粉末、酸化ベリリウム粉末、酸化クロム粉末、酸化チタン粉末等の金属酸化物系粉末；窒化ホウ素粉末、窒化アルミニウム粉末等の金属窒化物系粉末；炭化ホウ素粉末、炭化チタン粉末、炭化珪素粉末等の金属炭化物系粉末；表面に導電性を付与するために金属を被覆してなる金属酸化物系粉末、およびこれらの２種以上の混合物が挙げられる。また、(Ｂ)成分の形状としては、例えば、球状、丸み状、針状、円盤状、棒状、不定形状が挙げられる。本組成物あるいは本組成物の架橋物に電気絶縁性が要求される場合には、(Ｂ)成分は、金属酸化物系粉末、金属窒化物系粉末、または金属炭化物系粉末であることが好ましく、特に、アルミナ粉末であることが好ましい。(Ｂ)成分の平均粒径は限定されないが、０.１〜１００μｍの範囲内であることが好ましく、さらには、０.１〜５０μｍの範囲内であることが好ましい。また、(Ｂ)成分としてアルミナ粉末を用いる場合には、(Ｂ1)平均粒径が５〜５０μｍ（ただし、５μｍを含まない。）である球状のアルミナ粉末と(Ｂ2)平均粒径が０.１〜５μｍである球状もしくは不定形状のアルミナ粉末との混合物であることが好ましい。さらに、この混合物において、前記の(Ｂ1)成分の含有量は３０〜９０重量％の範囲内であり、前記の(Ｂ2)成分の含有量は１０〜７０重量％の範囲内であることが好ましい。
【００２０】
本組成物において、(Ｂ)成分の含有量は限定されないが、良好な熱伝導性を与えるためには、容積％については、本組成物中の少なくとも３０容積％であることが好ましく、さらに、３０〜９０容積％の範囲内であることが好ましく、さらに、６０〜９０容積％の範囲内であることが好ましく、特に、８０〜９０容積％の範囲内であることが好ましい。同様に、重量％については、本組成物中の少なくとも５０重量％であることが好ましく、さらに、７０〜９８重量％の範囲内であることが好ましく、特に、９０〜９７重量％の範囲内であることが好ましい。(Ｂ)成分の含有量として、具体的には、(Ａ)成分１００重量部に対して５００〜２,５００重量部の範囲内であることが好ましく、さらに、５００〜２,０００重量部の範囲内であることが好ましく、特に、８００〜２,０００重量部の範囲内であることが好ましい。これは、(Ｂ)成分の含有量が上記範囲の下限未満であると、得られる組成物の熱伝導性もしくは電気伝導性が不十分となるからであり、一方、上記範囲の上限を超えると、得られる組成物の粘度が高くなったり、均一な組成物を得ることができなかったり、その取扱作業性が著しく低下するからである。
【００２１】
(Ｃ)成分のオルガノポリシロキサンは、高熱伝導性のシリコーン組成物を得るために、(Ｂ)成分を多量に含有しても、本組成物の取扱性を向上させ、本組成物に適度なチキソトロピーを付与するための成分であり、一般式：
【化２３】
2006169411.tif 000024
で表される。上式中、Ｒ1は脂肪族不飽和一価炭化水素基であり、前記と同様の基が例示される。また、上式中、Ｒ2は同種もしくは異種の脂肪族不飽和結合を有さない一価炭化水素基であり、前記と同様の基が例示される。また、上式中、Ｒ3は酸素原子または二価炭化水素基であり、前記と同様の基が例示される。また、上式中、Ｒ4は（メタ）アクリロキシ基含有一価炭化水素基であり、前記と同様の基が例示される。また、上式中、Ｒ5はアルキル基、アルコキシアルキル基、アルケニル基、またはアシル基であり、前記と同様の基が例示される。また、上式中、ｎは５〜１,０００の整数である。また、上式中、ａは１または２である。
【００２２】
このような(Ｃ)成分としては前記と同様のオルガノポリシロキサンが例示される。(Ｃ)成分は、式中のａの値が異なり、ｎの値が同じであるオルガノポリシロキサンの混合物、または、式中のａの値が同じで、ｎの値が異なるオルガノポリシロキサンの混合物であってもよい。式中のａの値が同じで、ｎの値が異なるオルガノポリシロキサンの混合物を用いる場合には、ｎの値の差は５以上であることが好ましく、さらには、ｎの値の差が１０以上であることが好ましく、特に、ｎの値の差が２０以上であることが好ましい。なお、式中のａの値が異なり、ｎの値が同じであるオルガノポリシロキサンの混合物、または、ａの値が同じで、ｎの値が異なるオルガノポリシロキサンの混合物において、それぞれのオルガノポリシロキサンの割合は特に限定されない。
【００２３】
本組成物において、(Ｃ)成分の含有量は限定されず、(Ｂ)成分の表面を処理して、得られる組成物中への分散性を向上できる量であればよく、具体的には、(Ｂ)成分１００重量部に対して０.１〜１０重量部の範囲内であることが好ましく、特に、(Ｂ)成分１００重量部に対して０.１〜５重量部の範囲内であることが好ましい。これは、(Ｃ)成分の含有量が上記範囲の下限未満であると、(Ｂ)成分を多量に含有した場合に、得られる組成物の成形性が低下したり、得られる組成物の貯蔵中に(Ｂ)成分が沈降分離する傾向があるからであり、一方、上記範囲の上限を超えると、得られる組成物の物理的特性が低下する傾向があるからである。
【００２４】
本組成物を調製する方法は限定されず、例えば、(Ｂ)成分と(Ｃ)成分を混合して、(Ｂ)成分の表面を予め(Ｃ)成分で処理した後、これらを(Ａ)成分に添加する方法、(Ａ)成分と(Ｂ)成分を混合した後、(Ｃ)成分を添加して、(Ａ)成分中で(Ｂ)成分の表面を(Ｃ)成分で処理しながら混合する方法が挙げられ、特に、後者の方法が好ましい。このように本組成物中、(Ｃ)成分は(Ｂ)成分の表面を処理した状態で含有されているか、または本組成物中に単に含有されていてもよい。また、(Ｂ)成分を(Ｃ)成分により処理する際、その処理を促進するために、加熱したり、あるいは酢酸、リン酸などの酸性物質や、トリアルキルアミン、４級アンモニウム塩類、アンモニアガス、炭酸アンモニウムなどの塩基性物質を併用してもよい。
【００２５】
本組成物は、さらに(Ｄ)架橋剤を含有して、架橋性とし、架橋により増粘あるいは硬化することができる。本組成物がヒドロシリル化反応する場合には、(Ｄ)成分は、一分子中に平均２個以上のケイ素原子結合水素原子を有するオルガノポリシロキサンと白金系触媒からなる。このオルガノポリシロキサン中のケイ素原子結合に結合している基としては、前記と同様の直鎖状アルキル基、分岐鎖状アルキル基、環状アルキル基、アリール基、アラルキル基、ハロゲン化アルキル基が例示され、好ましくはアルキル基、アリール基であり、特に好ましくはメチル基、フェニル基である。また、このオルガノポリシロキサンの２５℃における粘度は限定されないが、好ましくは１〜１００,０００ｍＰａ・ｓの範囲内であり、特に好ましくは１〜５,０００ｍＰａ・ｓの範囲内である。このようなオルガノポリシロキサンの分子構造は限定されず、例えば、直鎖状、分岐鎖状、一部分岐を有する直鎖状、環状、樹枝状（デンドリマー状）が挙げられる。このようなオルガノポリシロキサンとしては、例えば、これらの分子構造を有する単一重合体、これらの分子構造からなる共重合体、またはこれらの混合物が挙げられる。
【００２６】
このようなオルガノポリシロキサンとしては、例えば、分子鎖両末端ジメチルハイドロジェンシロキシ基封鎖ジメチルポリシロキサン、分子鎖両末端トリメチルシロキシ基封鎖ジメチルシロキサン・メチルハイドロジェンシロキサンコポリマー、分子鎖両末端ジメチルハイドロジェンシロキシ基封鎖ジメチルシロキサン・メチルハイドロジェンシロキサンコポリマー、式：(ＣＨ3)3ＳiＯ1/2で表されるシロキサン単位と式：(ＣＨ3)2ＨＳiＯ1/2で表されるシロキサン単位と式：ＳiＯ4/2で表されるシロキサン単位からなるオルガノシロキサンコポリマー、およびこれらの２種以上の混合物が挙げられる。
【００２７】
本組成物において、このオルガノポリシロキサンの含有量は、本組成物を架橋させるに十分な量であり、具体的には、(Ａ)成分および(Ｃ)成分中の脂肪族不飽和一価炭化水素基１モルに対して、本成分中のケイ素原子結合水素原子が０.１〜１０モルの範囲内となる量であることが好ましく、さらに、０.１〜５モルの範囲内となる量であることが好ましく、特に、０.１〜３.０モルの範囲内となる量であることが好ましい。これは本成分の含有量が上記範囲の下限未満であると、得られる組成物が十分に架橋しなくなるからであり、一方、上記範囲の上限を超えると、得られる架橋物が非常に硬質な硬化物となり、表面に多数のクラックを生じたりするからである。
【００２８】
また、白金系触媒は本組成物の架橋を促進するための触媒であり、例えば、塩化白金酸、アルコール変性塩化白金酸、白金のオレフィン錯体、白金のアルケニルシロキサン錯体、白金のカルボニル錯体が挙げられる。
【００２９】
本組成物において、白金系触媒の含有量は、本組成物の架橋を促進するに十分な量であり、具体的には、(Ａ)成分に対して本成分中の白金金属が重量単位で０.０１〜１,０００ｐｐｍの範囲内となる量であることが好ましく、特に、０.１〜５００ｐｐｍの範囲内となる量であることが好ましい。これは、本成分の含有量が上記範囲の下限未満であると、得られる組成物が十分に架橋しなくなるからであり、一方、上記範囲の上限を超えるを配合しても、得られる組成物の架橋反応は著しく促進されないからである。
【００３０】
また、本組成物が縮合反応により架橋する場合には、(Ｄ)成分は、一分子中に少なくとも３個のケイ素原子結合加水分解性基を有するシランもしくはその部分加水分解物および／または縮合反応用触媒からなる。このシラン中のケイ素原子結合加水分解性基としては、前記と同様のアルコキシ基、アルコキシアルコキシ基、アシロキシ基、ケトオキシム基、アルケノキシ基、アミノ基、アミノキシ基、アミド基が例示される。また、このシランのケイ素原子には上記の加水分解性基以外に、例えば、前記と同様の直鎖状アルキル基、分岐鎖状アルキル基、環状アルキル基、アルケニル基、アリール基、アラルキル基、ハロゲン化アルキル基を結合していてもよい。このようなシランもしくはその部分化水分解物としては、例えば、メチルトリエトキシシラン、ビニルトリエトキシシラン、ビニルトリアセトキシシラン、エチルオルソシリケートが挙げられる。
【００３１】
本組成物において、このシランもしくはその部分加水分解物の含有量は、本組成物を架橋させるに十分な量であり、具体的には、(Ａ)成分１００重量部に対して０.０１〜２０重量部の範囲内であることが好ましく、特には、０.１〜１０重量部の範囲内であることが好ましい。これは、このシランもしくはその部分加水分解物の含有量が上記範囲の下限未満であると、得られる組成物の貯蔵安定性が低下したり、また、接着性が低下するからであり、一方、上記範囲の上限を超えると、得られる組成物の架橋反応が著しく遅くなったりするからである。
【００３２】
また、縮合反応用触媒は、例えば、(Ｄ)成分ととして、アミノキシ基、アミノ基、ケトオキシム基等の加水分解性基を有するシランを用いる場合には必須ではない。この縮合反応用触媒としては、例えば、テトラブチルチタネート、テトライソプロピルチタネート等の有機チタン酸エステル；ジイソプロポキシビス(アセチルアセテート)チタン、ジイソプロポキシビス(エチルアセトアセテート)チタン等の有機チタンキレート化合物；アルミニウムトリス(アセチルアセトネート)、アルミニウムトリス(エチルアセトアセテート)等の有機アルミニウム化合物；ジルコニウムテトラ(アセチルアセトネート)、ジルコニウムテトラブチレート等の有機アルミニウム化合物；ジブチルスズジオクトエート、ジブチルスズジラウレート、ブチルスズ−２−エチルヘキソエート等の有機スズ化合物；ナフテン酸スズ、オレイン酸スズ、ブチル酸スズ、ナフテン酸コバルト、ステアリン酸亜鉛等の有機カルボン酸の金属塩；ヘキシルアミン、燐酸ドデシルアミン等のアミン化合物、およびその塩；ベンジルトリエチルアンモニウムアセテート等の４級アンモニウム塩；酢酸カリウム、硝酸リチウム等のアルカリ金属の低級脂肪酸塩；ジメチルヒドロキシルアミン、ジエチルヒドロキシルアミン等のジアルキルヒドロキシルアミン；グアニジル基含有有機ケイ素化合物が挙げられる。
【００３３】
本組成物において、この縮合反応用触媒の含有量は、本組成物の架橋を促進するに十分な量であればよく、具体的には、(Ａ)成分１００重量部に対して０.０１〜２０重量部の範囲内であることが好ましく、特に、０.１〜１０重量部の範囲内であることが好ましい。これは、この触媒が必須である場合、この触媒の含有量が上記範囲の下限未満であると、得られる組成物が十分に架橋しなくなるからであり、一方、上記範囲の上限を超えると、得られる組成物の貯蔵安定性が低下するからである。
【００３４】
また、本組成物が有機過酸化物によるフリーラジカル反応により架橋する場合には、(Ｄ)成分は有機過酸化物である。この有機過酸化物としては、例えば、ベンゾイルパーオキサイド、ジクミルパーオキサイド、２,５−ジメチルビス(２,５−tert−ブチルパーオキシ)ヘキサン、ジ−tert−ブチルパーオキサイド、tert−ブチルパーベンゾエートが挙げられる。この有機過酸化物の含有量は、本組成物を架橋させるに十分な量であり、具体的には、上記(Ａ)成分１００重量部に対して０.１〜５重量部の範囲内となる量であることが好ましい。
【００３５】
また、本発明のシリコーン組成物は、前記(Ｂ)成分、および前記(Ｃ)成分から少なくともなることを特徴とする。このような本組成物は、非架橋性のグリース状であってもよく、また、さらに前記(Ｄ)成分または(Ｅ)光増感剤を含有して、架橋性とし、架橋により増粘あるいは硬化することができる。この架橋反応は限定されず、前記(Ｄ)成分を含有する場合には、例えば、ヒドロシリル化反応、縮合反応、または有機過酸化物によるフリーラジカル反応が挙げられ、また、前記(Ｅ)成分を含有する場合には、紫外線、Ｘ線、電子線等の高エネルギー線照射により架橋反応が挙げられる。
【００３６】
本組成物中の(Ｂ)成分および(Ｃ)成分は前記の通りである。本組成物中、(Ｂ)成分の含有量は限定されないが、良好な熱伝導性を与えるためには、容積％については、本組成物中の少なくとも３０容積％であることが好ましく、さらに、３０〜９０容積％の範囲内であることが好ましく、さらに、６０〜９０容積％の範囲内であることが好ましく、特に、８０〜９０容積％の範囲内であることが好ましい。同様に、重量％については、本組成物中の少なくとも５０重量％であることが好ましく、さらに、７０〜９８重量％の範囲内であることが好ましく、特に、９０〜９７重量％の範囲内であることが好ましい。(Ｂ)成分の含有量として、具体的には、(Ｃ)成分１００重量部に対して５００〜２,５００重量部の範囲内であることが好ましく、さらに、５００〜２,０００重量部の範囲内であることが好ましく、特に、８００〜２,０００重量部の範囲内であることが好ましい。これは、(Ｂ)成分の含有量が上記範囲の下限未満であると、得られる組成物の熱伝導性もしくは電気伝導性が不十分となるからであり、一方、上記範囲の上限を超えると、得られる組成物の粘度が高くなったり、均一な組成物が得ることができなかったり、その取扱作業性が著しく低下するからである。
【００３７】
本組成物の調製方法は限定されず、例えば、(Ｂ)成分と(Ｃ)成分を混合して、(Ｂ)成分の表面を予め(Ｃ)成分で処理し、さらに(Ｃ)成分を添加して混合する方法、(Ｃ)成分と(Ｂ)成分を混合しながら、(Ｃ)成分中で(Ｂ)成分の表面を(Ｃ)成分で処理する方法が挙げられる。このように本組成物中、(Ｃ)成分の一部が(Ｂ)成分の表面を処理した状態で含有されていてもよい。また、(Ｂ)成分を(Ｃ)成分により処理する際、その処理を促進するために、加熱したり、あるいは酢酸、リン酸などの酸性物質や、トリアルキルアミン、４級アンモニウム塩類、アンモニアガス、炭酸アンモニウムなどの塩基性物質を併用してもよい。
【００３８】
また、本組成物は、さらに(Ｄ)架橋剤を含有して、架橋性とし、架橋により増粘あるいは硬化することができる。本組成物がヒドロシリル化反応により架橋する場合には、(Ｄ)成分は、一分子中に平均２個以上のケイ素原子結合水素原子を有するオルガノポリシロキサンと白金系触媒からなる。このオルガノポリシロキサンは前記の通りであり、本組成物において、このオルガノポリシロキサンの含有量は、本組成物を架橋させるに十分な量であり、具体的には、(Ｃ)成分中の脂肪族不飽和一価炭化水素基１モルに対して、本成分中のケイ素原子結合水素原子が０.１〜１０モルの範囲内となる量であることが好ましく、さらに、０.１〜５モルの範囲内となる量であることが好ましく、特に、０.１〜３.０モルの範囲内となる量であることが好ましい。これは本成分の含有量が上記範囲の下限未満であると、得られる組成物が十分に架橋しなくなるからであり、一方、上記範囲の上限を超えると、得られる架橋物が非常に硬質な硬化物となり、表面に多数のクラックを生じたりするからである。また、白金系触媒は本組成物の架橋を促進するための触媒であり、前記の通りであり、本組成物において、白金系触媒の含有量は、本組成物の架橋を促進するに十分な量であり、具体的には、(Ｃ)成分に対して本成分中の白金金属が重量単位で０.０１〜１,０００ｐｐｍの範囲内となる量であることが好ましく、特に、０.１〜５００ｐｐｍの範囲内となる量であることが好ましい。これは、本成分の含有量が上記範囲の下限未満であると、得られる組成物が十分に架橋しなくなるからであり、一方、上記範囲の上限を超える量を配合しても、得られる組成物の架橋反応は著しく促進されないからである。
【００３９】
また、本組成物が縮合反応により架橋する場合には、(Ｄ)成分は、一分子中に少なくとも３個のケイ素原子結合加水分解性基を有するシランもしくはその部分加水分解物および／または縮合反応用触媒からなる。このシランは前記の通りであり、本組成物において、このシランもしくはその部分加水分解物の含有量は、本組成物を架橋させるに十分な量であり、具体的には、(Ｃ)成分１００重量部に対して０.０１〜２０重量部の範囲内であることが好ましく、特には、０.１〜１０重量部の範囲内であることが好ましい。これは、このシランもしくはその部分加水分解物の含有量が上記範囲の下限未満であると、得られる組成物の貯蔵安定性が低下したり、また、接着性が低下するからであり、一方、上記範囲の上限を超えると、得られる組成物の架橋反応が著しく遅くなったりするからである。また、縮合反応用触媒は前記の通りであり、本組成物において、この縮合反応用触媒の含有量は、本組成物の架橋を促進するに十分な量であればよく、具体的には、(Ｃ)成分１００重量部に対して０.０１〜２０重量部の範囲内であることが好ましく、特に、０.１〜１０重量部の範囲内であることが好ましい。これは、この触媒が必須である場合、この触媒の含有量が上記範囲の下限未満であると、得られる組成物が十分に架橋しなくなるからであり、一方、上記範囲の上限を超えると、得られる組成物の貯蔵安定性が低下するからである。
【００４０】
また、本組成物が有機過酸化物によるフリーラジカル反応により架橋する場合には、(Ｄ)成分は有機過酸化物である。この有機過酸化物としては、前記の通りであり、この有機過酸化物の含有量は、本組成物を架橋させるに十分な量であり、具体的には、上記(Ｃ)成分１００重量部に対して０.１〜５重量部の範囲内となる量であることが好ましい。
【００４１】
また、本組成物は、(Ｄ)成分の代わりに(Ｅ)光増感剤を含有して、紫外線、Ｘ線、電子線等の高エネルギー線照射による架橋性の組成物とすることができる。この(Ｅ)成分としては、例えば、ベンゾフェノン、アセトフェノン、ベンジル、α−ヒドロキシケトン、α−アミノケトン、ビスアシルフォスフィンオキサイド、およびこれらの誘導体が挙げられる。この光増感剤は二種以上組み合わせて使用してもよい。
【００４２】
(Ｅ)成分の含有量は、本組成物の架橋を促進するに十分な量であり、具体的には、本組成物の０.０１〜２０重量％の範囲内となる量であることが好ましく、特には、０.１〜１０重量％の範囲内となる量であることが好ましい。これは、(Ｅ)成分の含有量が上記範囲の下限未満であると、得られる組成物の架橋性が低下するからであり、一方で、上記範囲の上限を超えると、得られる架橋物の物理的特性が低下するからである。
【００４３】
さらに、本組成物には、本発明の目的を損なわない限り、その他任意の成分として、例えば、ヒュームドシリカ、沈降性シリカ、ヒュームド酸化チタン等の充填剤、この充填剤の表面を有機ケイ素化合物により疎水化処理した充填剤；その他、顔料、染料、蛍光染料、耐熱添加剤、トリアゾール系化合物以外の難燃性付与剤、可塑剤、接着付与剤を含有してもよい。
【００４４】
特に、本組成物がヒドロシリル化反応により架橋する場合、その架橋速度を調節し、取扱作業性を向上させるため、２−メチル−３−ブチン−２−オール、２−フェニル−３−ブチン−２−オール、１−エチニル−１−シクロヘキサノール等のアセチレン系化合物；３−メチル−３−ペンテン−１−イン、３,５−ジメチル−３−ヘキセン−１−イン等のエン−イン化合物；その他、ヒドラジン系化合物、フォスフィン系化合物、メルカプタン系化合物等の反応抑制剤を含有することが好ましい。この反応抑制剤の含有量は限定されないが、本組成物に対して０.０００１〜１.０重量％の範囲内であることが好ましい。
【００４５】
このような本組成物が架橋性である場合、その架橋方法は限定されず、例えば、本組成物を成形後、室温で放置する方法、本組成物を成形後、５０〜２００℃に加熱する方法が挙げられる。また、このようにして得られる架橋物の性状は限定されないが、例えば、増粘したグリース状、あるいは硬化した、ゲル状、低硬度のゴム状、あるいは高硬度のゴム状が挙げられ、放熱材料として部材に十分に密着させることができ、また、取扱性が良好であることから、ＪＩＳ  Ｋ  ６２５３に規定のタイプＡデュロメータ硬さが１０〜９８の範囲内である硬化物であることが好ましい。
【実施例】
【００４６】
本発明のオルガノポリシロキサンおよびシリコーン組成物を実施例、比較例により詳細に説明する。なお、実施例中の特性は２５℃における値である。
【００４７】
［参考例１］
攪拌機、還流冷却管、滴下ロート、および温度計を備えた四つ口フラスコに、式：
【化２４】
2006169411.tif 000025
で表される片末端シラノール基・片末端ジメチルビニルシリル基封鎖ジメチルポリシロキサン３０ｇ（１３.３５ｍｍｏｌ）、γ−メタクリロキシプロピルトリメトキシシラン３.６７ｇ（１４.８０ｍｍｏｌ）、水酸化カルシウム０.０９ｇ（１.２２ｍｍｏｌ）、および２,６−ジ−tert−ブチル−４−メチル−フェノール０.００８ｇ（０.０３６６ｍｍｏｌ）を投入した。この混合物を攪拌しながら１００℃まで温度を上昇させ、８時間反応させた。その後、ゆっくりと室温まで冷却し、不溶な水酸化カルシウムをろ過して取り除いた。反応中に副成したメタノールを室温にて減圧留去した。さらに１００℃〜１０５℃、３時間の減圧下、過剰のγ−メタクリロキシプロピルトリメトキシシランを留去し、無色透明の反応生成物３０.０８ｇを得た。この反応生成物は下記ＮＭＲの結果より、式：
【化２５】
2006169411.tif 000026
で表されるジメチルポリシロキサン(Ｉ)であることが判明した。このジメチルポリシロキサン(Ｉ)は、ＧＰＣ（ポリスチレン換算）による数平均分子量は４０６０.００であり、分散度は１.１５であった。
13Ｃ−ＮＭＲ（１００ＭＨｚ，ＣＤＣｌ3）のδ値（ｐｐｍ）：−２.１，−０.１４，０.２６，０.４１，０.６４，０.７３，１.０，６.６，１７.９，２１.９，４９.７，６６.１，１２４.４，１３０.９，１３５.９，１３８.６，１６６.５
29Ｓｉ−ＮＭＲ（８０ＭＨｚ，ＣＤＣｌ３）のδ値（ｐｐｍ）：−５０.７，−２２.４〜−２０.８［ｍ、(ＣＨ3)2ＳｉＯ］，−４.１
【００４８】
［参考例２］
攪拌機、還流冷却管、滴下ロート、および温度計を備えた四つ口フラスコに、式：
【化２６】
2006169411.tif 000027
で表される片末端シラノール基封鎖ジメチルポリシロキサン３０ｇ（１３.３５ｍｍｏｌ）、γ−アクリロキシプロピルトリメトキシシラン３.２８ｇ（１４.００ｍｍｏｌ）、水酸化カルシウム０.０９ｇ（１.２２ｍｍｏｌ）、および２,６−ジ−tert−ブチル−４−メチル−フェノール０.００８ｇ（０.０３６６ｍｍｏｌ）を投入した。この混合物を攪拌しながら８０℃まで温度を上昇させ、８時間反応させた。その後、ゆっくりと室温まで冷却し、不溶な水酸化カルシウムをろ過して取り除いた。反応中に副成したメタノールを室温にて減圧留去した。さらに８０℃、３時間の減圧下、過剰のγ−アクリロキシプロピルトリメトキシシランを留去し、無色透明の反応生成物３０.１５ｇを得た。この反応生成物は下記ＮＭＲの結果より、式：
【化２７】
2006169411.tif 000028
で表されるジメチルポリシロキサン(II)であることが判明した。このジメチルポリシロキサン(II)は、ＧＰＣ（ポリスチレン換算）による数平均分子量は４１４３.３７であり、分散度は１.１６であった。
13Ｃ−ＮＭＲ（１００ＭＨｚ，ＣＤＣｌ3）のδ値（ｐｐｍ）：−２.０，０.１９，０.０９，０.５０，０.６５，０.８８，０.９８，１.２，６.８，２２.１，４９.９，６６.２，１２８.３，１２９.９，１３１.２，１３８.９，１６５.６
29Ｓｉ−ＮＭＲ（８０ＭＨｚ，ＣＤＣｌ3）のδ値（ｐｐｍ）：−５０.７，−２２.３〜−２０.７［ｍ、(ＣＨ3)2ＳｉＯ］，−４.１
【００４９】
［実施例１］
混合装置を用いて、粘度が４００ｍＰａ・ｓである分子鎖両末端ジメチルビニルシロキシ基封鎖ジメチルポリシロキサン（ビニル基の含有量＝０.４４重量％）２.１３３重量部、平均粒径が１１μｍである丸み状アルミナ粉末２２.５重量部、参考例１で調製したオルガノポリシロキサン(Ｉ)０.２５重量部を混合して熱伝導性シリコーンゴムベースを調製した。
【００５０】
次に、このゴムベースに、粘度が５ｍＰａ・ｓであり、一分子中に平均５個のケイ素原子結合水素原子を有する分子鎖両末端トリメチルシロキシ基封鎖ジメチルシロキサン・メチルハイドロジェンシロキサンコポリマー（ケイ素原子結合水素原子の含有量＝０.７６重量％）０.０８９重量部（上記ゴムベース中のビニル基１モルに対して、本成分に含まれているケイ素原子結合水素原子が１.４８モルとなる量）、反応抑制剤として、１−エチニル−１−シクロヘキサノール０.０２４重量部を混合し、最後に、白金含有量が０.５重量％である白金の１,３−ジビニル−１,１,３,３−テトラメチルジシロキサン錯体０.０１４重量部を混合して熱伝導性シリコーンゴム組成物を調製した。
【００５１】
このシリコーンゴム組成物およびそれを架橋して得られたシリコーンゴムの特性を次のようにして測定し、それらの結果を表１に示した。
［シリコーンゴム組成物の粘度］
シリコーンゴム組成物の粘度をＴＡインスツルメンツ社製レオメーター（ＡＲ５００）を用いて測定した。ジオメトリーは直径２０ｍｍ、２°のコーン／プレートを用いた。なお、粘度は０.３ｒｐｍと３.０ｒｐｍの異なる回転速度で測定し、０.３ｒｐｍにて測定後、５分間静止したのち、３.０ｒｐｍにて続けて粘度を測定した。それぞれ１０分後の値を粘度とした。高回転時の粘度と低回転時の粘度の比が適度に大きいということは、シリコーンゴム組成物の取扱性が優れるだけでなく、チキソトロピーを示し、アルミナの沈降を抑制し、良好な貯蔵安定性を付与できることを意味する。
【００５２】
［シリコーンゴム組成物の成形性］
シリコーンゴム組成物を厚さ１ｍｍとなるように０.２ｍｍ厚の四フッ化エチレン製フィルムの間に挟み込み、１５０℃×１５分間加熱架橋させた。その後、四フッ化エチレン製フィルムを剥がし取り、シリコーンゴムシートを成形できたかどうかを観察した。均一なシリコーンゴムシートを成形できた場合を成形性良好として：○、シート状には成形できたももの、部分的に強度が弱い個所があった場合を成形性やや良好として：△、シート状の成形できなかったり、成形できたとしても強度が弱い場合を成形性不良として：×、として評価した。
【００５３】
［シリコーンゴムの接着強さ］
シリコーンゴム組成物を、被着体｛株式会社パルテック製のアルミニウム板（ＪＩＳ  Ｈ  ４０００、Ａ１０５０Ｐ）｝の間に挟み込んだ後、１５０℃×３０分間加熱することにより架橋させた。なお、接着面積は２５ｍｍ×１０ｍｍとし、接着層の厚さは１ｍｍとした。このシリコーンゴムの引張せん断接着強さをＪＩＳ  Ｋ  ６２４９の規定に従って測定した。
【００５４】
［シリコーンゴムの熱伝導率］
シリコーンゴムの熱伝導率を定常法に従って、日立製作所株式会社製の樹脂材料熱抵抗測定装置により面積１ｃｍ×１ｃｍ、厚さ１ｍｍのシートの５０℃での熱抵抗を測定し、その熱抵抗値から熱伝導率を算出した。
【００５５】
［実施例２］
実施例１において、ジメチルポリシロキサン(Ｉ)の代わりに、参考例２で調製したジメチルポリシロキサン(II)を用いた以外は実施例１と同様にしてシリコーンゴム組成物を調製した。このシリコーンゴム組成物およびこれを架橋して得られたシリコーンゴムの特性を実施例１と同様にして測定し、それらの結果を表１に示した。
【００５６】
［比較例１］
実施例１において、ジメチルポリシロキサン(Ｉ)の代わりに、式：
【化２８】
2006169411.tif 000029
で表されるジメチルポリシロキサンを用いた以外は実施例１と同様にしてシリコーンゴム組成物を調製した。このシリコーンゴム組成物およびこれを架橋して得られたシリコーンゴムの特性を実施例１と同様にして測定し、それらの結果を表１に示した。
【００５７】
【表１】
2006169411.tif 000030
【００５８】
［実施例３］
混合装置を用いて、参考例１で調製したジメチルポリシロキサン(Ｉ)１.７４５重量部、平均粒径が４０μｍである球状アルミナ粉末１３.９５重量部、平均粒径が１.３μｍである不定形アルミナ粉末９.３重量部、およびチバガイギー社製２−ヒドロキシ−２−メチル−１−フェニルプロパン−１−オン０.０１５重量部を混合してシリコーン組成物を調製した。
【００５９】
このシリコーン組成物の特性を次のようにして測定し、その結果を表２に示した。
［シリコーン組成物の粘度］
シリコーン組成物の粘度を実施例１と同様の方法で測定した。
［シリコーン組成物の熱伝導率］
シリコーン組成物の熱伝導率を定常法に従って、日立製作所株式会社製の樹脂材料熱抵抗測定装置により面積１ｃｍ×１ｃｍ、厚さ１００〜２００μｍでの５０℃での熱抵抗を測定し、その熱抵抗値の線形近似から熱伝導率を算出した。なお、熱伝導率は架橋前のグリース状態で測定した。
【００６０】
［シリコーン組成物の架橋性］
図１に示した方法によりシリコーン組成物の架橋性を評価した。すなわち、０.１ｍｌのシリコーン組成物を５ｃｍ×５ｃｍのすりガラス板１上に塗布し、四隅に厚さ１ｍｍのスペーサーを使用して同じすりガラス板１で挟みこんだものを試験体とした。紫外線照射前および紫外線照射後について、それぞれの試験体を１００℃で６時間放置した後のシリコーン組成物あるいはシリコーン架橋物からのオイル成分（未架橋成分）の滲み出しを、式：
Ｘ＋Ｙ−２Ｒ
Ｘ：縦方向に滲み出したオイル成分の幅（ｍｍ）
Ｙ：横方向に滲み出したオイル成分の幅（ｍｍ）
Ｒ：シリコーン組成物あるいはシリコーン架橋物の幅（ｍｍ）
で評価した。なお、この値が小さいほど、シリコーン組成物の架橋性が良好で、未架橋成分の染み出しが少ないことを意味する。また、紫外線照射には、ウシオ電機株式会社製の高圧水銀ランプＵＶＬ−４０００−Ｏを使用し、照射の条件は２５４ｎｍの紫外線を０.５４Ｊ／ｃｍ2の光量で１回あるいは３回とした。
【００６１】
［実施例４］
実施例３において、ジメチルポリシロキサン(Ｉ)の代わりに、参考例２で調製したジメチルポリシロキサン(II)を用いた以外は実施例３と同様にしてシリコーン組成物を調製した。このシリコーン組成物の特性を実施例３と同様にして測定し、その結果を表２に示した。
【００６２】
［比較例２］
実施例３において、ジメチルポリシロキサン(Ｉ)１.７４５重量部の代わりに、γ−メタクリロキシプロピルトリメトキシシラン６.５重量部を用い、チバガイギー社製２−ヒドロキシ−２−メチル−１−フェニルプロパン−１−オンの配合量を０.５重量部とした以外は実施例３と同様にしたが、均一なシリコーン組成物を得ることはできなかった。
【００６３】
【表２】
2006169411.tif 000031
【００６４】
［実施例５］
混合装置を用いて、参考例１で調製したオルガノポリシロキサン(Ｉ)０.５０４重量部、平均粒径が４０μｍである球状アルミナ粉末１３.９５重量部、平均粒径が１.３μｍである不定形アルミナ粉末９.３重量部、および粘度が４００ｍＰa・ｓである分子鎖両末端ジメチルビニルシロキシ基封鎖ジメチルポリシロキサン（ビニル基の含有量＝０.４４重量％）１.２５８重量部を混合してグリース状シリコーン組成物を調製した。
【００６５】
このシリコーン組成物の特性を次のようにして測定し、その結果を表３に示した。
［シリコーン組成物の粘度］
シリコーン組成物の粘度を、実施例１において、ジオメトリーに直径２０ｍｍのプレートを用い、シリコーン組成物の厚さを２００μｍとした以外は実施例１と同様に測定した。
［シリコーン組成物の熱伝導率］
グリース状シリコーン組成物の熱伝導率を定常法に従って、日立製作所株式会社製の樹脂材料熱抵抗測定装置により面積１ｃｍ×１ｃｍ、厚さ１００〜２００μｍでの５０℃での熱抵抗を測定し、その熱抵抗値の線形近似から熱伝導率を算出した。
【００６６】
【表３】
2006169411.tif 000032
【００６７】
［実施例６］
混合装置を用いて、参考例１で調製したジメチルポリシロキサン(Ｉ)１.７０７重量部、平均粒径が４０μｍである球状アルミナ粉末１３.９５重量部、平均粒径が１.３μｍである不定形アルミナ粉末９.３重量部、粘度が５ｍＰa・ｓであり、一分子中に平均５個のケイ素原子結合水素原子を有する分子鎖両末端トリメチルシロキシ基封鎖ジメチルシロキサン・メチルハイドロジェンシロキサンコポリマー（ケイ素原子結合水素原子の含有量＝０.７６重量％）０.０４重量部｛上記ジメチルポリシロキサン(Ｉ)中のビニル基１モルに対して、本成分に含まれているケイ素原子結合水素原子が０.４３モルとなる量｝、および白金含有量が０.５重量％である白金の１,３−ジビニル−１,１,３,３−テトラメチルジシロキサン錯体０.００１重量部を混合してシリコーン組成物を調製した。
【００６８】
このシリコーン組成物の特性を次のようにして測定し、その結果を表４に示した。
［シリコーン組成物の粘度］
シリコーン組成物の粘度を、実施例１において、ジオメトリーに直径２０ｍｍのプレートを用い、シリコーン組成物の厚さを２００μｍとした以外は実施例１と同様に測定した。
［シリコーン組成物の架橋性］
シリコーン組成物の架橋性は、１５０℃、３０分間の加熱後の粘度を測定して確認した。なお、このシリコーン組成物は、１５０℃、３０分間の加熱により、増粘したグリース状を呈した。このシリコーン組成物の適度な粘度上昇は、例えば、電子部品を実装した基板上へシリコーン組成物を塗布した後、加熱により、シリコーン成分の滲み出しを抑制できることを意味する。
【００６９】
［シリコーン組成物の熱伝導率］
シリコーン組成物の熱伝導率を定常法に従って、日立製作所株式会社製の樹脂材料熱抵抗測定装置により面積１ｃｍ×１ｃｍ、厚さ１００〜２００μｍでの５０℃での熱抵抗を測定し、その熱抵抗値の線形近似から熱伝導率を算出した。なお、熱伝導率は反応前のグリース状態で測定した。
【００７０】
［実施例７］
混合装置を用いて、参考例２で調製したオルガノポリシロキサン(II)１.６５３重量部、平均粒径が４０μｍである球状アルミナ粉末１３.９５重量部、平均粒径が１.３μｍである不定形アルミナ粉末９.３重量部、ビス（ｐ−メチルベンゾイル）パーオキサイドを５０重量％含有する分子鎖両末端トリメチルシロキシ基封鎖ジメチルポリシロキサン（粘度＝１０,０００ｍＰa・ｓ）０.１重量部を混合してシリコーン組成物を調製した。このシリコーン組成物の特性を実施例６と同様にして測定し、その結果を表４に示した。なお、このシリコーン組成物は、１５０℃、３０分間の加熱によりシリコーンゴムを形成したため、加熱後の粘度測定はできなかった。
【００７１】
［実施例８］
混合装置を用いて、参考例１で調製したオルガノポリシロキサン(Ｉ)１.７３６重量部、平均粒径が４０μｍである球状アルミナ粉末１３.９５重量部、平均粒径が１.３μｍである不定形アルミナ粉末９.３重量部、ジブチルスズジラウレート０.０１８重量部を混合してシリコーン組成物を調製した。このシリコーン組成物の特性を実施例６と同様にして測定し、その結果を表４に示した。なお、シリコーン組成物の架橋性は次のように評価した。
［シリコーン組成物の架橋性］
シリコーン組成物の架橋性は、２５℃、５５％ＲＨ×４日養生後の粘度を測定して確認した。なお、このシリコーン組成物は、２５℃、５５％ＲＨ×４日養生後、増粘したグリース状を呈した。シリコーン組成物の適度な粘度上昇は、電子部品を実装した基板上にシリコーン組成物を塗布した後、シリコーン成分の滲み出しを抑制できることを意味する。
【００７２】
【表４】
2006169411.tif 000033
【産業上の利用可能性】
【００７３】
本発明のオルガノポリシロキサンは、分子鎖末端に脂肪族不飽和一価炭化水素基を有し、（メタ）アクリロキシ基、およびケイ素原子結合加水分解性基を有する新規な化合物であり、無機質粉末の表面処理剤、特には、熱伝導性粉末の表面処理剤、あるいはシリコーンマクロモノマーとして各種共重合体の原料に利用することができる。また、本発明のシリコーン組成物は、このようなオルガノポリシロキサンを熱伝導性充填剤の表面処理剤あるいは主剤としているので、高熱伝導性のシリコーン組成物を得るために熱伝導性充填剤を多量に含有しても、取扱作業性が良好で、適度なチキソトロピーを示し、流れ性がコントロールされているので、ディスペンサー等の塗布により電気・電子部品の放熱剤として利用することができる。
【図面の簡単な説明】
【００７４】
【図１】実施例３、４において、シリコーン組成物の架橋性を評価するために用いた試験体の上面図である。
【符号の説明】
【００７５】
１  すりガラス板
２  シリコーン組成物あるいはシリコーン架橋物
３  滲み出したオイル成分
Ｘ  縦方向に滲み出したオイル成分の幅
Ｙ  横方向に滲み出したオイル成分の幅
Ｒ  シリコーン組成物あるいはシリコーン架橋物の幅
【図１】
2006169411.tif 000038